화합물 ( A 23 ) 을 20 . 00 g , 탄산칼륨 8 . 7 g 및 디 메틸 포름 아미드 80 g 을 질소 분위기 하 , 내부 온도 50 ℃ 에서 균 일 분 산액 으로 했 다 . 프로 파르 길 브로마이드 5 . 2 g 을 천천히 적하 하 여 , 내부 온도 50 ℃ 에서 16 시간 반응 을 행했 다 . 실온 까지 냉각 후 , 메틸 이 소 부틸 케톤 200 g , 순수 100 g 을 가하 여 균일화 한 후 , 수층 을 제거 했 다 . 추가 로 유기 층 을 3 . 0 % 질산 수용액 60 g 으로 2 회 , 순수 60 g 으로 5 회 세정 을 행하 여 , 유기 층 을 감압 건고 했 다 . 잔사 에 THF 100 g 을 가하 여 , 메탄올 400 g 으로 폴리머 를 재침 시켰 다 . 침강 된 폴리머 를 여과 로 분별 , 메탄올 300 g 으로 2 회 세정 을 행하 여 회수 했 다 . 회수 한 폴리머 를 70 ℃ 에서 진공 건조 함 으로써 ( A 24 ) 를 얻 었 다 . GPC 에 의해 중량 평균 분자량 ( Mw ) , 분산도 ( Mw / Mn ) 를 구한 바 , Mw = 2580 , Mw / Mn = 1 . 89 였 다 .